PROCESS FOR MANUFACTURING MN-DOPED FLUORIDE PHOSPHORSA process for synthesizing a color stable Mn4+ doped phosphor includes contacting a precursor of formula I, I, II, III or IV is contacted with a fluorine-containing oxidizing agent in gaseous form atan elevated temperature to form the color stable Mn4+ doped phosphor Aa Bb Cc Dd Xx:Mn4+ (I) Aai Bbi Cci Dd XxYd:Mn4 + (II) A1 3G2m-nMnmMgn Li3F12 Qp, (III) AZF4:Mn4+ (iv) wherein A is Li, Na, K, Rb,Cs, or a combination thereof; B is Be, Mg, Ca, Sr, Ba, or a combination thereof; C is Sc, Y, B, Al, Ga, In, Tl, or a combination thereof; D is Ti, Zr, Hf, Rf, Si, Ge, Sn, Pb, or a combination thereof;X is F or a combination of F and at least one of Br, CI, and I; Y is O, or a combination of O and at least one of S and Se; A1 is Na or K, or a combination thereof; G is AI, B, Sc, Fe, Cr, Ti, In, ora combination thereof; Z is La, Ce, Pr, Nd, Pm, Sm, Eu, Gd, Tb, Dy, Ho, Er, Tm, Yb, Lu, Sc, Y, In, or a combination thereof; 0<a<2; 0 <b<1; 0<c<1; 0<d<1; 0.8<=ai<= 1.2; 0.8<= bi<=1.2; 0< ciii<= 1.2;5.0<=x<=7; 0.8<= c+ d<=1.2; a+2b+3c+4d=x; 0.8<=ci+d<=1; 5.0<=x+d<=7.0; ai +2bi+3ci+4d=x+2d; 0.02<m<0.2; 0<n<0.4; and 0<p<1.A kind of 1. Mn for being used to synthesize colour stable4+The method of the phosphor of doping, this method include making with following formula I, II, III Or IV precursorAa Bb Cc DdXx:Mn4+ (I)Aai BbiCci DdXxYd:Mn4+ (II)A13 G 2-m-nMnmMgnLi3F12-pOp (III)AZF4:Mn4+ (IV)At elevated temperatures, contacted with gas form containing fluorine oxidiser, to form the Mn of colour stable4+The phosphorescence of doping Body；WhereinA is Li, Na, K, Rb, Cs, or its combination；B is Be, Mg, Ca, Sr, Ba, or its combination；C is Sc, Y, B, Al, Ga, In, Tl, or its combination；D is Ti, Zr, Hf, Rf, Si, Ge, Sn, Pb, or its combination；X is F, or F and Br, Cl and I at least one combination；Y is O, or O and S and Se at least one combination；A1It is Na or K, or its combination；G is Al, B, Sc, Fe, Cr, Ti, In, or its combination；Z is La, Ce, Pr, Nd, Pm, Sm, Eu, Gd, Tb, Dy, Ho, Er, Tm, Yb, Lu, Sc, Y, In, or its combination；0 ≤ a < 2；0 ≤ b < 1；0 ≤ c < 1；0 ≤ d ≤ 1；0.8 ≦ ai ≦ 1.2；0.8 ≦ bi ≦ 1.2；0≤ ciii ≦ 1.2；5.0 ≦ x ≦ 7；0.8 ≦ c + d ≦ 1.2；a + 2b + 3c +4d = x；0.8 ≦ ci + d ≦ 1；5.0 ≦ x + d ≦ 7.0；ai + 2bi + 3ci +4d = x+2d；0.02 ≤ m ≤ 0.2；0≤ n ≤ 0.4；With0 ≤ p < 1。
Mn 도핑된 플루오르화물 인광체의 제조 방법색 안정성 Mn4+ 도핑된 인광체를 합성하기 위한 방법은 하기 화학식 (I), (II), (III) 또는 (IV)의 전구체를 상승된 온도에서 기체 형태의 불소 함유 산화제와 접촉시켜 색 안정성 Mn4+ 도핑된 인광체를 생성하는 접촉 단계를 포함한다: AaBbCcDdXx:Mn4+ (I) AaiBbiCciDdXxYd:Mn4+ (II) A13 G 2-m-nMnmMgnLi3F12Op (III) AZF4:Mn4+ (IV) 상기 식 중에서, A는 Li, Na, K, Rb, Cs, 또는 이들의 조합이고; B는 Be, Mg, Ca, Sr, Ba, 또는 이들의 조합이며; C는 Sc, Y, B, Al, Ga, In, Tl, 또는 이들의 조합이고; D는 Ti, Zr, Hf, Rf, Si, Ge, Sn, Pb, 또는 이들의 조합이며; X는 F이거나, 또는 F와 Br, Cl 및 I 중 하나 이상과의 조합이고; Y는 O이거나, 또는 O와 S 및 Se 중 하나 이상과의 조합이며; A1은 Na 또는 K, 또는 이들의 조합이고; G는 Al, B, Sc, Fe, Cr, Ti, In, 또는 이들의 조합이며; Z는 La, Ce, Pr, Nd, Pm, Sm, Eu, Gd, Tb, Dy, Ho, Er, Tm, Yb, Lu, Sc, Y, In, 또는 이들의 조합이고; 0 ≤ a < 2; 0 ≤ b < 1; 0 ≤ c < 1; 0 ≤ d ≤ 1; 0.8 ≤ ai ≤ 1.2; 0.8 ≤ bi ≤ 1.2; 0 ≤ ci ≤ 1.2; 5.0 ≤ x ≤ 7; 0.8 ≤ c + d ≤ 1.2; a + 2b + 3c + 4d = x; 0.8 ≤ ci + d ≤ 1; 5.0 ≤ x + d ≤ 7.0; ai + 2bi + 3ci + 4d = x + 2d; 0.02 ≤ m ≤ 0.2; 0≤ n ≤ 0.4; 및 0 ≤ p < 1.색 안정성 Mn4+ 도핑된 인광체를 합성하는 방법으로서, 하기 화학식 (I), (II), (III) 또는 (IV)의 전구체를 상승된 온도에서 기체 형태의 불소 함유 산화제와 접촉시켜 색 안정성 Mn4+ 도핑된 인광체를 생성하는 접촉 단계를 포함하는 합성 방법: AaBbCcDdXx:Mn4+ (I)AaiBbiCciDdXxYd:Mn4+ (II)A13G2-m-nMnmMgnLi3F12-pOp (III)AZF4:Mn4+ (IV)상기 식 중에서,A는 Li, Na, K, Rb, Cs, 또는 이들의 조합이고; B는 Be, Mg, Ca, Sr, Ba, 또는 이들의 조합이며;C는 Sc, Y, B, Al, Ga, In, Tl, 또는 이들의 조합이고;D는 Ti, Zr, Hf, Rf, Si, Ge, Sn, Pb, 또는 이들의 조합이며;X는 F이거나, 또는 F와 Br, Cl 및 I 중 하나 이상과의 조합이고; Y는 O이거나, 또는 O와 S 및 Se 중 하나 이상과의 조합이며;A1은 Na 또는 K, 또는 이들의 조합이고;G는 Al, B, Sc, Fe, Cr, Ti, In, 또는 이들의 조합이며;Z는 La, Ce, Pr, Nd, Pm, Sm, Eu, Gd, Tb, Dy, Ho, Er, Tm, Yb, Lu, Sc, Y, In, 또는 이들의 조합이고;0 ≤ a < 2; 0 ≤ b < 1;0 ≤ c < 1;0 ≤ d ≤ 1;0.8 ≤ ai ≤ 1.2;0.8 ≤ bi ≤ 1.2;0 ≤ ci ≤ 1.2;5.0 ≤ x ≤ 7;0.8 ≤ c + d ≤ 1.2;a + 2b + 3c + 4d = x;0.8 ≤ ci + d ≤ 1;5.0 ≤ x + d ≤ 7.0;ai + 2bi + 3ci + 4d = x + 2d;0.02 ≤ m ≤ 0.2;0≤ n ≤ 0.4; 및0 ≤ p < 1.